Brevet FR3097548A1 — publié le 20201225

Description Titre de l'invention : Procédé de polymérisation de polymère fluoré par catalyse Ziegler Natta [0001] La présente invention concerne un nouveau procédé de polymérisation de polymères fluorés à l'aide de catalyseur Ziegler Natta. Domaine technique [0002] Les polymères fluorés sont des matériaux possédant des propriétés physicochimiques très intéressantes. [0003] En particulier, ils sont connus pour offrir d'excellentes propriétés de stabilité, notamment à hautes températures, une grande inertie chimique, ainsi qu'une bonne résistance au vieillissement. [0004] Les polymères fluorés sont en outre résistants aux solvants, aux acides et aux bases, ils possèdent une faible énergie de surface, une faible inflammabilité, un indice de réfraction bas et une constante diélectrique faible. [0005] Ainsi, ces polymères ont un fort potentiel applicatif dans de nombreux domaines de l'industrie, en particulier dans l'aéronautique, l'automobile, la pétrochimie, le secteur du bâtiment et des travaux publics, l'optique ou encore la microélectronique. [0006] Un des polymères significativement utilisé est le poly(2,3,4,5,6-pentafluorostyrène), autrement appelé PPFS. 100071 Ce polymère fluoré possède des propriétés physico-chimiques intéressantes telles que sa stabilité chimique et thermique, des propriétés antiadhésives ou encore d'hydrophobie et d'oléophobie. Il peut ainsi être utilisé par exemple comme revêtement de surface à propriétés spécifiques. 100081 Ce polymère dérive de la polymérisation du 2,3,4,5,6-pentalluorostyrène, encore appelé PFS, dérivé perlluoré du styrène. Ce monomère est liquide à température ambiante, de sorte qu'il est facile à purifier et à manipuler. 100091 Toutefois, il demeure compliqué de polymériser des polymères fluorés avec de bons rendements et des masses moléculaires élevées. Technique antérieure [0010] Différentes voies de synthèse ont été explorées pour synthétiser des polymères fluorés. [0011] Par exemple, la polymérisation radicalaire, contrôlée ou non, a été proposée pour po- lymériser de tels polymères. [0012] Toutefois, en polymérisation radicalaire libre, les rendements obtenus restent faibles, généralement inférieurs à 35 %, et les masses moléculaires atteintes modérées, de l'ordre de 25 ke.mo1-1(Pryor, W. A. & Huang, T.-L. Macromolecules, 2, 70-77, 1969). 2 100131 En polymérisation radicalaire contrôlée (ATRP), les rendements sont plus im- portants, de l'ordre de 96 %, mais les masses molaires sont plus faibles, inférieures à 10 kg.mol-, (Jankova K., Hvilsted S. Macromolecules, 36, 1753-1758, 2003). [0014] Pour accéder à des masses plus importantes, il a été proposé d'utiliser des [nacre- amorceurs. Néanmoins, de tels procédés amènent nécessairement à la synthèse de copolymères (Riedel, M. et al., Eur. Polym. j., 47, 675-684, 2011). [0015] Il reste donc difficile de disposer de procédé pour fabriquer des polymères fluorés possédant des masses molaires élevées avec des bons rendements. [0016] Ainsi, le prix des polymères fluorés reste élevé malgré un monomère relativement abordable. Exposé de l'invention [0017] Par conséquent, il demeure un besoin de disposer d'un nouveau procédé de synthèse, simple et efficace, permettant d'obtenir des polymères fluorés avec des masses molaires élevées et avec des bons rendements, afin notamment de réduire les couts de production de ce type de polymères. Résumé de l'invention [0018] Ainsi, selon un de ses aspects, l'invention concerne un procédé de préparation d'un polymère de formule (I) : [0019] [Chem.l] [0020] dans laquelle p est égal à 0 ou 1, et R, est choisi parmi : - un atome de fluor, et - une ou plusieurs chaînes aliphatiques, linéaires ou ramifiées, saturées ou insaturées, fluorées ou non, la ou lesdites chaînes étant éventuellement interrompues par un ou plusieurs hétéroatomes, par un ou plusieurs métalloïdes et/ou par un ou plusieurs (hétéro)cycles, aromatiques ou non, de 4 à 6 chaînons, et éventuellement substituées par un ou plusieurs groupes choisis dans le groupe constitué des groupes hydroxyle, - N112 et 0x0; R, étant liée de manière covalente, directement ou via un espaceur, au cycle phénylé ; le procédé comportant au moins les étapes consistant à : 3 a) disposer d'un système catalytique de type Ziegler Natta comprenant un catalyseur et un co-catalyseur ; b) disposer de monomères de formule (A) : [0021] [Chem.2] (A) 100221 dans laquelle p et R' sont tels que définis ci-dessus ; c) mettre en contact ledit système catalytique avec lesdits monomères de formule (A) ; d) exposer le mélange formé à l'étape c) à des conditions d'agitation et de chauffage propices à la polymérisation des monomères de formule (A). [0023] Contre toute attente, les inventeurs ont constaté que l'application de la catalyse Ziegler Natta à la polymérisation des monomères fluorés s'avère efficace mais également avantageuse à plusieurs titres. [0024] Ainsi, le procédé selon l'invention permet d'accéder à des polymères fluorés de niasses moléculaires moyenne et dispersité ajustables. [0025] En outre, cc procédé permet de polymériser avec ou sans solvant des monomères fluorés. [0026] Enfin, le procédé selon l'invention permet de réduire substantiellement les couts de production des polymères fluorés, en augmentant le rendement de la synthèse via un mode de synthèse déjà développé en industrie. [0027] Certes, les systèmes catalytiques de types Ziegler Natta sont déjà connus pour syn- thétiser des polymères de grande consommation, tels que les polyoléfines (Scnniger Thierry, Catalyse de polymérisation, 1998 ; Soga, K. cuit, Prog. Polym. Sei. 22, 1503-1546, 1997 ; Huang, J. et al., Prog. Polym. Sci. 20, 459-526, 1995). [0028] Toutefois, à la connaissance des inventeurs, ces catalyseurs n'ont jamais été proposés pour la synthèse de polymères fluorés tels que décrits selon la présente invention. Brève description des dessins 100291 Ifi2.1 1 représente le spectre obtenu par Spectroscopie Infrarouge à Transformée de Fourier (FTIR mode ATR) du poly(2,3,4,5,6-pentafluorostyrène) obtenu dans l'exemple 1. Description détaillée 100301 Comme mentionné précédemment, la présente invention concerne un procédé de pré- paration d'un polymère de formule (1) tel que défini ci-dessus, comportant au moins les étapes consistant à : a) disposer d'un système catalytique de type Ziegler Natta comprenant un catalyseur et un co-catalyseur ; b) disposer de monomères de formule (A) tels que définis ci-dessus ; c) mettre en contact ledit système catalytique avec lesdits monomères de formule (A) ; d) exposer le mélange formé à l'étape c) à des conditions d'agitation et dc chauffage propices à la polymérisation des monomères de formule (A). Polymères fluorés [0031] Le procédé selon l'invention permet de synthétiser des polymères de formule (I) : [0032] [Chem.3] 100331 dans laquelle p est égal à 0 ou 1 et R' est choisi parmi : - un atome de fluor, et - une ou plusieurs chaînes aliphatiques, linéaires ou ramifiées, saturées ou insaturées, fluorées ou non, la ou lesdites chaînes étant éventuellement interrompues par un ou plusieurs hétéroatomcs, par un ou plusieurs métalloïdes et/ou par un ou plusieurs (hétéro)cycles, aromatiques ou non, de 4 à 6 chaînons, et éventuellement substituées par un ou plusieurs groupes choisis dans le groupe constitué des groupes hydroxyle, - NH2 et oxo ; R, étant liée de manière covalente, directement ou via un espaccur, au cycle phényle. [0034] Au sens de l'invention, on entend par : - « alkyle », un groupe aliphatique saturé, linéaire ou ramifié ; par exemple un groupe C, 4-alkyle représente une chaîne carbonée de 1 à 4 atomes de carbone, linéaire ou ramifiée, plus particulièrement un méthyle, éthyle, propyle, isopropyle, butyle, isobutyle, tert-butyle; - «(hétéro)cycle aromatique ou non de 4 à 6 chaînons », un groupe cyclique insaturé, partiellement saturé ou saturé, à 4, 5 ou 6 chaînons, comprenant éventuellement un ou plusieurs hétéroatomcs, en particulier choisis dans le groupe constitué de l'oxygène, le soufre et l'azote. Un cycle aromatique peut être notamment le phényle ou le benzène ; - « métalloïdes », les éléments chimiques suivants : bore, silicium, germanium, arsenic, antimoine, tellure, et astate. En particulier, le métalloïde est le bore ou le silicium ; - « espaceur », un atome ou un groupe d'atomes de valence au moins égale à 2, reliant de manière covalente RI et le cycle phénylé. De préférence, l'espaceur relie le cycle phénylé à au moins une chaîne aliphatique de RI. A titre d'espaceur adapté, on peut citer les atomes d'azote, d'oxygène, et de soufre. [0035] Selon un mode de réalisation préféré, RI représente un atonie de fluor. [0036] De préférence, p est égal à 0. [0037] Selon un mode de réalisation particulièrement préféré, RI représente un atonie de fluor et p est égal à 0. [0038] Selon cc mode de réalisation, le polymère formé est le poly(2,3,4,5,6-pentafluorostyrène) (PPFS). [0039] Avantageusement, le procédé selon l'invention permet de synthétiser des polymères de formule (1) possédant une niasse moléculaire moyenne en nombre M. comprise entre 10000 g.mol ' et 1000000 g.mol ' , de préférence entre 10000 g.mol ' et 100000 g.mol ', et plus préférentiellement comprise entre 12000 g.mol ' et 50000 g.mol [0040] En particulier, le procédé selon l'invention permet de synthétiser des polymères de formule (1) possédant une dispersité en masse D, comprise entre 1 et 2,5, de préférence comprise entre 1,03 et 1,60. [0041] La dispersité en masse D' peut être calculée à partir de l'équation D' = MIM,, avec M' représentant la masse moléculaire moyenne en poids, et Mn représentant la masse moléculaire moyenne en nombre. [0042] Les masses moléculaires moyennes en nombre M. et en poids M', peuvent notamment être déterminées par Chromatographie d'Exclusion Stérique (CES) à détection triple, par exemple à l'aide d'un dispositif de type Malvem Instruments Viskotek GPCMax couplé à un TDA305 triple détecteur (RI/UV, IV, LALS/RALS), équipé en outre d'un système UV à barrette d'iode. [0043] De manière avantageuse, les polymères de formule (I) formés grâce aux procédés selon l'invention sont des homopolymères. Etape (a) [0044] Le procédé selon l'invention met en oeuvre un système catalytique de type Ziegler Natta composé d'un catalyseur et d'un co-catalyseur. [0045] Un tel système catalytique, classiquement utilisé en industrie, permet avanta- geusement d'obtenir des polymères fluorés de hautes masses moléculaires. [0046] Selon la présente invention, ledit système catalytique de type Ziegler peut être de toutes générations, i.e. 1, 2, 3, 4 ou ultérieures. Ledit système catalytique peut être supporté, homogène ou hétérogène. 6 [0047] Selon un premier mode de réalisation, ledit système catalytique de type Ziegler Natta comprend : - un catalyseur contenant un dérivé, notamment un halogénure ou un alcoolatc, d'un métal de transition du groupe IV, V ou VI de la classification périodique des éléments, de préférence choisi parmi le titane, le zirconium, le vanadium, le cobalt, le chrome et le nickel ; et - un co-catalyseur contenant un hydrure ou un dérivé alkyle d'un élément des colonnes 1, 2 ou 13 de la classification périodique des éléments, et de préférence contenant un hydrure ou un dérivé alkyle d'aluminium. [0048] Selon une variante particulière de cc mode de réalisation, le catalyseur contenant un dérivé d'un métal de transition du groupe TV, V ou Vide la classification périodique des éléments est choisi parmi TiC14, TiC13, VC13, VCI4, CoCl2, Ti(0Bu)4 et Cr(acac)3. [0049] En particulier, le co-catalyseur contenant un hydrure ou un dérivé alkyle d'un élément des colonnes 1, 2 ou 13 de la classification périodique des éléments est choisi parmi AlEt, AlEt2CI, AlEtC1, AlEtC12, AlBu, GaEt3 et BeEt2. [0050] De manière préférée, selon ce mode de réalisation, le système catalytique est choisi parmi TiCLJAIEt3, TiC13/AlEt2CI, TiCI3/GaEt3, TiCh/BeEt2, VCIA/AlEt2C1, CoCl2/ AlEtC1, VC13/AIEt2, TROBu)4/AlEt3, Cr(acac)2/AlEtl, et encore plus préférentiellement est TiCIA/AlEti. [0051] Selon un deuxième mode de réalisation, ledit système catalytique de type Ziegler Natta comprend : - du T1C14 supporté sur du MgC12 à titre de catalyseur ; et - du A1Et3 à titre de co-catalyseur. [0052] Selon un troisième mode de réalisation, ledit système catalytique de type Ziegler Natta comprend : - un catalyseur choisi parmi les métallocènes ; et - un co-catalyseur choisi parmi le méthylaluminoxane (MAO), Ph3C+B(C6F5)4 et B(C 6E2)1- [0053] De manière préférée, selon ce mode de réalisation, le système catalytique est choisi parmi ZrCp2C12/MAO, ZrCp2C12/B(C6F, ZrCp2C12/Ph3C+B(C6E)4, CpTiC13/MAO, et [0054] [Chem.4] /MAO. 7 100551 De préférence, le procédé selon l'invention comprend une étape préalable de pré- paration d'un système catalytique de type Ziegler Natta. [0056] Par exemple, un système catalytique de type Ziegler Natta selon le premier mode de réalisation peut être préparé en ajoutant du triéthyl aluminium à du chlorure de titane, puis en laissant stabiliser le mélange pendant 30 minutes. [0057] Selon un mode de réalisation préféré, le ratio molaire catalyseur! co-catalyseur est compris entre 0,3 et 10, de préférence compris entre 0,5 et 2. Etape (b) [0058] Les polymères de formule (1) sont synthétisés à partir de monomères dc formule (A) : [0059] [Chem.5] [0060] dans laquelle p est égal à 0 ou 1 et R' est choisi parmi : - un atome de fluor, et - une ou plusieurs chaînes aliphatiques, linéaires ou ramifiées, saturées ou insaturées, fluorées ou non, la ou lesdites chaînes étant éventuellement interrompues par un ou plusieurs hétéroatomes, par un ou plusieurs métalloïdes et/ou par un ou plusieurs (hétéro)cycles, aromatiques ou non, de 4 à 6 chaînons, et éventuellement substituées par un ou plusieurs groupes choisis dans le groupe constitué des groupes hydroxyle, - NI-12 et 0x0; R1 étant liée de manière covalente, directement ou via un espaceur, au cycle phényle. [0061] Selon un mode de réalisation préféré, 121 représente un atome de fluor. [0062] Selon ce mode de réalisation, le monomère est le 2,3,4,5,6-pentatluorostyrène (PFS). [0063] Ainsi, dans un procédé selon l'invention, le monomère de formule (A) est de préférence le PFS et le polymère de formule (I) est de préférence le PPFS. Etape (e) 100641 Dans le procédé selon l'invention, le système catalytique de type Ziegler Natta est mis en contact avec les monomères de formule (A) telle que définie ci-dessus. 100651 De préférence, la mise en contact de l'étape c) du système catalytique avec les monomères de formule (A) est effectuée par simple mélange des deux. 100661 Le ratio molaire monomères de formule (A) / système catalytique est en particulier compris entre 10 et 1000, de préférence compris entre 10 et 250. 100671 Selon une première variante, l'étape c) est effectuée en l'absence de solvant. 8 100681 Selon une deuxième variante, préalablement à l'étape c), les monomères de formule (A) sont mis en solution dans un solvant, de préférence choisi parmi le lluorobenzène et le tétrahydrofurane. [0069] Le ratio molaire monomères de formule (A) en solution dans le solvant! système ca- talytique est en particulier compris entre 10 et 1000, de préférence compris entre 10 et 250. [0070] Les conditions dans lesquelles peut s'effectuer la mise en contact du système ca- talytique de type Ziegler Natta avec les monomères de formule (A) peuvent notamment être les suivantes : un ballon est soumis à trois étapes de « freeze-drying » dans de l'azote liquide sous vide afin de purger le système de l'On. Les monomères et catalyseurs sont passés sur tamis 4A' pour les sécher de l'eau. L'introduction du système catalytique se fait par introduction à la seringue au travers d'un septum, dans le ballon inerte. Etape (d) [0071] Le procédé selon l'invention comprend une étape d) lors dc laquelle le mélange formé à l'étape c) est exposé à des conditions d'agitation et de chauffage propices à la polymérisation des monomères de formule (A). [0072] Ces conditions d'agitation et de chauffage sont notamment choisies en fonction du mélange privilégié. Par exemple, lorsque les monomères de formule (A) sont mis en solution dans un solvant dans l'étape c), la température sera avantageusement inférieure au point d'ébullition de cc solvant. [0073] En particulier, le mélange de l'étape d) est exposé à un palier de température compris entre 60°C et 80 °C, notamment pendant une durée d'au moins 10 heures. [0074] Selon une première variante, notamment dans laquelle la polymérisation des monomères de formule (A) est effectuée dans un solvant, le mélange de l'étape d) est exposé à un palier de température compris entre 60 °C et 80 °C pendant une durée d'au moins 40 heures. [0075] En particulier, le mélange de l'étape d) est exposé à un palier de température compris entre 60 °C et 80 °C pendant une durée comprise entre 44 heures et 52 heures. [0076] De préférence, le mélange de l'étape d) est exposé à un palier de température compris entre 60 °C et 80 °C pendant une durée d'au moins 48 heures. [0077] Plus préférentiellement, le mélange de l'étape d) est exposé à 70 °C pendant une durée d'au moins 48 heures. [0078] Selon cette variante, le mélange de l'étape d) est de préférence effectué sous reflux. [0079] Selon une deuxième variante, notamment dans laquelle la polymérisation des monomères de formule (A) est effectuée en masse, le mélange de l'étape d) est exposé à un palier de température compris entre 60 °C et 80 °C, pendant une durée d'au moins 10 heures, puis à un deuxième palier de température compris entre 110 °C et 130 °C, 9 notamment pendant une durée d'au moins 34 heures. [0080] En particulier, le mélange de l'étape d) peut être exposé à un palier de température compris entre 60 °C et 80°C, pendant une durée comprise entre 10 heures et 14 heures, puis à un deuxième palier de température compris entre 110 °C et 130 °C, notamment pendant une durée comprise entre 34 heures et 38 heures. [0081] De préférence, le mélange de l'étape d) est exposé à un palier de température compris entre 60 °C et 80 °C, pendant une durée d'au moins 12 heures, puis à un deuxième palier de température compris entre 110 °C et 130 °C, en particulier pendant une durée d'au moins 36 heures. [0082] De préférence, le mélange de l'étape d) est laissé sous agitation pendant toute la période de chauffage. [0083] L'agitation peut se faire par exemple de manière manuelle ou mécanique, en par- ticulier à l'aide d'un dispositif classique d'agitation. [0084] En particulier, l'étape d) peut être suivie d'une étape c) lors de laquelle le polymère obtenu est dissout dans un solvant, par exemple dans du fluorobenzène. [0085] Selon un mode de réalisation préféré, le procédé selon l'invention comprend en outre une étape f) de neutralisation du catalyseur, en particulier avec de l'éthanol, puis de filtration du système catalytique. [0086] De préférence, le procédé selon l'invention comprend en outre une étape g) de préci- pitation du polymère fluoré formé, notamment dans du méthanol. [0087] Préférentiellement, le procédé selon l'invention est effectué en continu. Utilisation [0088] Un autre objet de l'invention est l'utilisation d'un système catalytique de type Ziegler Natta pour préparer un polymère de formule (1) : [0089] [Chem.6] [0090] dans laquelle p est égal à 0 ou 1 et R' est choisi parmi : - un atome de fluor, et - une ou plusieurs chaînes aliphatiques, linéaires ou ramifiées, saturées ou insaturées, fluorées ou non, la ou lesdites chaînes étant éventuellement interrompues par un ou plusieurs hétéroatomes, par un ou plusieurs métalloïdes et/ou par un ou plusieurs (hétéro)cycles, aromatiques ou non, de 4 à 6 chaînons, et éventuellement substituées par un ou plusieurs groupes choisis clans le groupe constitué des groupes hydroxyle, - NH, et 0x0; R1 étant liée de manière covalente, directement ou via un espaceur, au cycle phénylé. Applications [0091] Les polymères de formule (1) formés grâce au procédé selon l'invention peuvent avantageusement être utiles à titre de revêtements, notamment de surface. [0092] De tels revêtements sont avantageusement hydrophobes, oléophobes, inertes chi- miquement et thermostables. [0093] Avantageusement, de tels revêtements peuvent être utilisés dans les domaines de l'aéronautique, l'automobile, la pétrochimie, le secteur du bâtiment et des travaux publics, l'optique ou encore la microélectronique. [0094] Ainsi, l'invention concerne également la préparation de revêtements de surface à base de polymères de formule (1) tels que décrits précédemment obtenus grâce au procédé selon l'invention. Exemples 100951 Exemple 1: Synthèse du poly(2.3.4.5.6-pentafluorostyrène) (PPFS) en masse 100961 Dans un ballon, 500 pL de TiCI4 sont ajoutés à 6 ml de toluène. Le catalyseur est préparé en y ajoutant goutte à goutte une solution de 750 pL de triethyl aluminium dans 6 mL de toluène. Le mélange est stabilisé pendant 30 minutes. 100971 1,5 mL du système catalytique T1C14/AlEt3 formé est ensuite ajouté en une fois à 3 mL de 2,3,4,5,6-pentafluorostyrène (PFS), commercialisé par la Société Sigma-Aldrich sous la référence 196916-25G (CAS : 653-34-9). 100981 Le milieu est agité et porté à 70 °C pendant 12 heures puis à 120 °C pendant 36 heures. 100991 Le produit obtenu est dissout dans du fluorobenzène puis le catalyseur est neutralisé avec de l'éthanol, puis filtré. 101001 La solution de polymère est précipitée dans le méthanol. 101011 Un rendement massique de 92% est obtenu. 101021 La masse moléculaire moyenne en nombre déterminé par Chromatographie d'Exclusion Stérique (CES) à détection triple est M. = 24 kg/mol avec une dispersité en masse D' = M',/M' = 1,6. 101031 RMN 'H (400 MHz ; THF-d, ; 298 K) : ppm 2,1 ; 2,5 ; 2,9. 101041 RMN "C (400 MHz; ; 298 K) : b ppm 32,4; 37,3 ; 115; 136,1 138,7; 141,3; 143,8; 146,2. [0105] RMN 19F (400 MHz ; THF-cl, ; 298 K) : à ppm -143,8 (t, 2F) ; -157 (s, 1F) ; -163 (s, 1F). 11 101061 La Figure 1 illustre le spectre obtenu par Spectroscopie Infrarouge à Transformée de Fourier (FT1R mode ATR). [0107] Exemple 2 : Synthèse du PPFS dans le fluorobenzene [0108] Dans un ballon, 500 pL de T1C14 sont ajoutés à 6 ml de toluène. Le catalyseur est préparé en y ajoutant goutte à goutte une solution de 750 pl- de triethyl aluminium dans 6 mL de toluène. Le mélange est stabilisé pendant 30 minutes. [0109] 1,5 mL du système catalytique TiC14/AlEt3 formé est ensuite ajouté en une fois à 3 mL de PFS en solution dans le fluorobenzene. [0110] Le milieu est ensuite agité et porté à 70°C pendant 48 heures. [0111] Le catalyseur est neutralisé avec de l'éthanol, puis filtré. [0112] La solution de polymère est précipitée dans le méthanol. [0113] Un rendement massique de 66 % est obtenu. [0114] La masse moléculaire moyenne en nombre déterminé par Chromatographie d'Exclusion Stérique (CES) à détection triple est M. = 17 kg/mol avec une dispersité en masse D. = Mw/M' = 1,3. Exemple 3 : Synthèse du PPFS dans le THF [0115] Dans un ballon, 500 pL. de TiC14 sont ajoutés à 6 ml de toluène. Le catalyseur est préparé en y ajoutant goutte à goutte une solution de 750 pL de triethyl aluminium dans 6 mL de toluène. Le mélange est stabilisé pendant 30 minutes. [0116] 1,5 mL du système catalytique TiCliAlEt: formé est ensuite ajouté en une fois à 2,5 mL de PFS en solution dans le THF. [0117] Le milieu est ensuite agité et porté à 70 °C pendant 48 heures. [0118] Le catalyseur est neutralisé avec de l'éthanol, puis filtré. [0119] La solution de polymère est précipitée dans le méthanol. [0120] Un rendement massique de 25 % est obtenu. [0121] La masse moléculaire moyenne en nombre déterminé par Chromatographie d'Exclusion Stérique (CES) à détection triple est M. = 13 kg/mol avec une dispersité en masse D' = M',/M' = 1,03. [0122] Exemple 4 : Synthèse des résultats des exemples 1 à 3 [0123] L'ensemble des résultats obtenus dans les exemples 1 à 3 est résumé dans le tableau ci-dessous. [0124] Tableau 1. 10125] Le procédé selon l'invention permet donc d'obtenir le PPFS avec des hauts [Tableaux 1] Exemples Solvau Ma obtenue Rendement 1 Sans 24 K.Wmol 1.6 1,3 Fluombenzene 17 kr_,:inol 92 Tetrahydrofurane 13 kwinol 1,03 25 cS; 12 rendements, jusqu'à supérieur à 90%, et/ou avec une masse molaire élevée, de 10000 g.mo1-1 à 1000000 g.mo1-1, et/ou avec une dispersité en masse proche de 1. 13 REVENDICATIONS[Revendication 1] Procédé de préparation d'un polymère de formule (I) : dans laquelle p est égal à 0 ou 1, et 12' est choisi parmi : - un atome de fluor, et - une ou plusieurs chaînes aliphatiques, linéaires ou ramifiées, saturées ou insaturées, fluorées ou non, la ou lesdites chaînes étant éventuellement interrompues par un ou plusieurs hétéroatomes, par un ou plusieurs métalloïdes et/ou par un ou plusieurs (hétéro)cycles, aromatiques ou non, de 4 à 6 chaînons, et éventuellement substituées par un ou plusieurs groupes choisis dans le groupe constitué des groupes hydroxyle, -NH2 et oxo ; RI étant liée de manière covalente, directement ou via un espaceur, au cycle phénylé ; le procédé comportant au moins les étapes consistant à : a) disposer d'un système catalytique de type Ziegler Natta comprenant un catalyseur et un co-catalyseur ; b) disposer de monomères de formule (A) : He (A). dans laquelle p et R' sont tels que définis ci-dessus ; c) mettre en contact ledit système catalytique avec lesdits monomères de formule (A) ; d) exposer le mélange formé à l'étape c) à des conditions d'agitation et de chauffage propices à la polymérisation des monomères de formule 14 (À). [Revendication 2] Procédé selon la revendication 1, dans lequel la mise en contact de l'étape c) dudit système catalytique avec lesdits monomères de formule (A) est effectuée par simple mélange des deux. [Revendication 3] Procédé selon l'une quelconque des revendications précédentes, dans lequel le mélange de l'étape d) est exposé à un palier de température compris entre 60 °C et 80 °C, notamment pendant une durée d'au moins 10 heures. [Revendication 4] Procédé selon l'une quelconque des revendications précédentes, dans lequel le mélange de l'étape d) est exposé à un palier de température compris entre 60 °C et 80 °C pendant une durée d'au moins 40 heures, de préférence pendant une durée d'au moins 48 heures. [Revendication 5] Procédé selon l'une quelconque des revendications 1 à 3, dans lequel le mélange de l'étape d) est exposé à un palier de température compris entre 60°c et 80 °C, pendant une durée d'au moins 10 heures, en particulier pendant une durée d'au moins 12 heures, puis à un deuxième palier de température compris entre 110°c et 130 cC, notamment pendant une durée d'au moins 34 heures, en particulier pendant une durée d'au moins 36 heures. [Revendication 6] Procédé selon l'une quelconque des revendications précédentes, dans lequel le monomère (le formule (A) est le 2,3,4,5,6-pentatluorostyrène et le polymère de formule (I) est le poly(2,3,4,5,6-pentaflurostyrène). [Revendication 7] Procédé selon l'une quelconque des revendications précédentes, dans lequel l'étape c) est effectuée en l'absence de solvant. [Revendication 8] Procédé selon l'une quelconque des revendications 1 à 6, dans lequel préalablement à l'étape c), lesdits monomères de formule (A) sont mis en solution dans un solvant, de préférence choisi parmi le fluorobenzène et le tétrahydrofurane. [Revendication 9] Procédé selon l'un quelconque des revendications précédentes, dans lequel le ratio molaire monomères de forinule (A) / système catalytique est compris entre 10 et 1000, de préférence compris entre 10 et 250. [Revendication 10] Procédé selon l'une quelconque des revendications précédentes, dans lequel ledit système catalytique de type Ziegler Natta comprend : - un catalyseur contenant un dérivé, notamment un halogénure ou un alcoolate, d'un métal de transition du groupe IV, V ou VI de la classification périodique des éléments, de préférence choisi parmi le titane, le zirconium, le vanadium, le cobalt, le chrome et le nickel ; et - un co-catalyseur contenant un hydrure ou un dérivé alkylé d'un 15 élément des colonnes 1, 2 ou 13 de la classification périodique des éléments, et de préférence contenant un hydrure ou un dérivé alkyle d'aluminium. [Revendication 11] Procédé selon la revendication précédente, dans lequel ledit catalyseur contenant un dérivé d'un métal de transition du groupe IV. V ou VI de la classification périodique des éléments est choisi parmi TiC14, TiCI3, VC13, VC14, CoCln, Ti(0Bu)4 et Cr(acac)3. [Revendication 12] Procédé selon l'une quelconque des revendications 10 ou 11, dans lequel ledit co-catalyseur contenant un hydrure ou un dérivé alkyle d'un élément des colonnes 1, 2 ou 13 de la classification périodique des éléments est choisi parmi AlEt3, AlEt2C1, AlEtCI, AlEtCI,, AlBu3, GaEt3 et BcEtn. [Revendication 13] Procédé selon l'une quelconque des revendications 10 à 12, dans lequel ledit système catalytique est choisi parmi TiCIA/AlEt', TiC13/AlEt2CI, TiCliGaEt', TiCh/BeEt2, VCIJA1Et2C1, CoC12/AlEtC1, VC13/AlEt3, Ti(0Bu)/AlEt', Cr(acac)/AIEt,, et de préférence est TiC14/AlEtl. [Revendication 14] Procédé selon l'une quelconque des revendication 1 à9, dans lequel ledit système catalytique de type Ziegler Natta comprend : - du TiC14 supporté sur du MgC12 à titre de catalyseur ; et - du AIEti à titre de co-catalyseur. [Revendication 15] Procédé selon l'une quelconque des revendication 1 à 9, dans lequel ledit système catalytique de type Ziegler Natta comprend : - un catalyseur choisi parmi les métallocènes ; et - un co-catalyseur choisi parmi le méthylalurninoxane (MAO), Ph-,,C+ B(C6F)4 et B(C6E5)-3. [Revendication 16] Procédé selon la revendication précédente, dans lequel ledit système ca- talytique est choisi parmi ZrCp0C12/MAO, ZrCp2C12/B(C6F.,),, ZrCp2C12/ Ph,C+B(C6E5)4, CpTiC13/MAO, et 7.------\ %, .»-----'-----.- -- u-C---i_ er- MAO, [Revendication 17] Procédé selon l'une quelconque des revendications précédentes, dans lequel le polymère de formule (I) formé possède une masse moléculaire moyenne en nombre M. entre 10000 g.mol' et 1000000 g.mol', de préférence comprise entre 10000 g.mol 1 et 100000 g.mol ', et plus pré- 16 [Revendication 18] [Revendication 19] férentiellement comprise entre 12000 gsno1-1 et 50000 gsno1-1. Procédé selon l'une quelconque des revendications précédentes, dans lequel le polymère de formule (1) formé possède une dispersité en masse D' comprise entre 1 et 2,5, de préférence comprise entre 1,03 et 1,60. Utilisation d'un système catalytique de type Ziegler Natta pour préparer un polymère de formule (1) : dans laquelle p est égal à 0 ou 1 et R' est choisi parmi : - un atome de fluor, et - une ou plusieurs chaînes aliphatiques, linéaires ou ramifiées, saturées ou insaturées, fluorées ou non, la ou lesdites chaînes étant éventuellement interrompues par un ou plusieurs hétéroatomes, par un ou plusieurs métalloïdes et/ou par un ou plusieurs (hétéro)cycles, aromatiques ou non, de 4 à 6 chaînons, et éventuellement substituées par un ou plusieurs groupes choisis dans le groupe constitué des groupes hydroxyle, -NH2 et oxo ; RI étant liée de manière covalente, directement ou via un espaceur, au cycle phénylé.